(57)【要約】  導電糸（２００、３００）であって、第１の糸（２６２、３６２）と第２の糸（２６４、３６４）とを備え、第１の糸（２６２、３６２）は、複数のステンレス鋼繊維を含む、または複数のステンレス鋼繊維から構成され、第２の糸（２６４、３６４）は、有機繊維を含み、第１の糸（３６２）と第２の糸（３６４）とが一緒に撚り合わせられる、もしくはケーブル状にされる、または第２の糸（２６４）は、第１の糸（２６２）が芯糸として設けられるように、かつ第１の糸（２６２）が導電糸（２００）の表面の一部分を提供するように、第１の糸（２６２）の周囲に巻き付けられる、導電糸（２００、３００）。
2019522738.tif 000002
【特許請求の範囲】
【請求項１】
導電糸であって、
−  第１の糸であって、前記第１の糸は、複数のステンレス鋼繊維を含む、または複数のステンレス鋼繊維から構成される、第１の糸と、
−  第２の糸であって、前記第２の糸は、有機繊維を含み、
前記第１の糸と前記第２の糸とが一緒に撚り合わせられる、もしくはケーブル状にされる、または
前記第２の糸は、前記第１の糸が芯糸として設けられるように、かつ前記第１の糸が前記導電糸の表面の一部分を提供するように、前記第１の糸の周囲に巻き付けられる、第２の糸と、
を備える、導電糸。
【請求項２】
前記有機繊維は、綿繊維、レーヨン繊維、またはポリエステル繊維、ポリアミド繊維、パラ系アラミド繊維などの熱可塑性ポリマー繊維である、請求項１に記載の導電糸。
【請求項３】
前記第２の糸は、綿繊維糸である、請求項１に記載の導電糸。
【請求項４】
前記複数のステンレス鋼繊維は、前記第１の糸を形成するために、一緒に撚り合わせられる、および／またはケーブル状にされる、請求項１〜３のいずれか一項に記載の導電糸。
【請求項５】
前記ステンレス鋼繊維は、３０μｍ未満の相当直径を有する、請求項１〜４のいずれか一項に記載の導電糸。
【請求項６】
前記ステンレス鋼繊維は、集束引き抜きにより作られる、請求項１〜５のいずれか一項に記載の導電糸。
【請求項７】
前記ステンレス鋼繊維は、フィラメントである、請求項１〜６のいずれか一項に記載の導電糸。
【請求項８】
前記ステンレス鋼繊維は、不連続な長さの繊維である、請求項１〜６のいずれか一項に記載の導電糸。
【請求項９】
１本または２本の第２の糸は、前記第１の糸が芯糸として設けられるように、かつ前記第１の糸が前記導電糸の表面の一部分を提供するように、前記第１の糸の周囲に巻き付けられる、請求項１〜８のいずれか一項に記載の導電糸。
【請求項１０】
前記１本または２本の第２の糸は、前記第１の糸の周囲に、１メートル当たり１０００巻き未満で巻き付けられる、請求項９に記載の導電糸。
【請求項１１】
前記導電糸は、２本の第２の糸を備え、
一方の第２の糸は、前記第１の糸の周囲にＺ方向に巻き付けられ、
他方の第２の綿糸は、前記第１の糸の周囲にＳ方向に巻き付けられる、請求項９または１０に記載の導電糸。
【請求項１２】
前記第１の糸は、前記導電糸の表面の少なくとも１０％を提供する、請求項９〜１１のいずれか一項に記載の導電糸。
【請求項１３】
前記第１の糸と前記第２の糸とは、１メートル当たり２０巻き超の撚り合わせで、一緒に撚り合わせられる、またはケーブル状にされる、請求項１〜８のいずれか一項に記載の導電糸。
【請求項１４】
電動車両のための空気式ゴムタイヤであって、
−  ビード部分であって、前記ビード部分は、鋼線ビード補強体と導電粒子を含むゴム部品とを備える、ビード部分と、
−  カーカス部分であって、ゴム部品と高強度ポリマー繊維コードを含むカーカス補強プライとを備える、カーカス部分と、
−  導電粒子を含むゴム部品を備えるトレッド部分と、
−  請求項１〜１３のいずれか一項に記載の少なくとも１本の導電糸であって、
前記少なくとも１本の導電糸は、ゴムに埋設され、
前記少なくとも１本の導電糸は、前記タイヤの前記ビード部分から、前記カーカス部分を通って、前記タイヤの前記トレッド部分まで延びる、少なくとも１本の導電糸と、
を備える、電動車両のための空気式ゴムタイヤ。
【請求項１５】
前記少なくとも１本の導電糸は、
−  カーカス補強プライの外面上において、前記カーカス補強プライとサイドウォールゴム層との間、
−  カーカス補強プライの内面上において、前記カーカス補強プライとタイヤゴム内側ライナー層との間、または
−  ２枚のカーカス補強プライ間
に配置される、請求項１４に記載の空気式ゴムタイヤ。
【発明の詳細な説明】
【技術分野】
【０００１】
本発明は、導電糸の分野に関し、タイヤを通る導通経路を作るために、そのような糸を備える空気式ゴムタイヤに関する。
【背景技術】
【０００２】
静電気を逃すために、空気式ゴムタイヤのビードとトレッドとの間には導電性が必要とされる。この導電性は、高強度ポリエステル繊維などの高強度ポリマー繊維によってカーカス補強体が形成されているために、また、カーボンブラックを、タイヤのカーカスのゴム化合物中の他の添加剤に置き換える傾向にあるために、配慮が求められる。
【０００３】
米国特許出願公開第２００５／００８７２７５Ａ１号明細書は、最も電気抵抗の小さい経路を提供するために、自身のビード部分と自身のトレッド部分との間に延びる少なくとも１本の導電コードを備える、空気式ゴムタイヤを開示している。導電コードは、少なくとも１本の有機繊維の中心に配置された芯の周囲に螺旋状に巻かれた少なくとも１本の導電性金属フィラメントを含む。導電性コードは、上記導電コードがタイヤの外面まで延びておらず、したがってタイヤの外面を含まないように、比較的導電性のあるタイヤのビード部分におけるゴム部品から、比較的導電性のあるタイヤのトレッド部分におけるゴム部品まで延びる。そのため、タイヤのビード領域におけるタイヤの取り付け面とタイヤトレッドの走行面との間に導通経路が設けられる。導電コードは、少なくとも１本の有機繊維の芯の周囲に螺旋状に巻かれた、導電性金属フィラメント、導電性炭素繊維、またはこれらの組み合わせを含み得る。コードの有機繊維芯は、アラミド、ナイロン、レーヨン、ポリエステル、超高分子量ポリエチレン（ＵＨＭＷＰＥ）もしくは綿またはこれらの繊維を混合したものなどの様々な有機繊維、特に合成繊維の少なくとも１本のフィラメントを含み得る。芯の周囲に螺旋状に巻かれた導電性金属フィラメントは、例えば、鋼（鉄の合金であり、ステンレス鋼を含む）、銅および真鍮などの様々な金属、およびそれらの合金の導電性金属フィラメントであり得る。
【０００４】
特開２０１６−０７８７４２号公報は、導電コードの耐久性を向上させた空気入りタイヤを説明している。空気入りタイヤは、２つのビードと、少なくとも１層のカーカス層と、ベルト層と、トレッドゴム層と、一対のサイドウォールゴム層と、を備える。空気入りタイヤは、少なくともビード部分からベルト層まで連続的に延びる、導電コードを備える。
【０００５】
欧州特許出願公開第１６２１３６５Ａ１号明細書は、外側タイヤ車輪−リム取り付け面と内部タイヤトレッド基層との間に導通経路を設けるために、タイヤの車輪−リム取り付け面ゴム部品の外部外面から、内部導電性トレッド基層ゴム部品まで延びる少なくとも１本の導電コードを含む、空気式ゴムタイヤを開示している。導電コードは、少なくとも１本の有機繊維の中心に配置された芯の周囲に螺旋状に巻かれた少なくとも１本の導電性金属フィラメントを含む。
【発明の概要】
【課題を解決するための手段】
【０００６】
本発明の第１の態様は、第１の糸と第２の糸とを備える導電糸である。第１の糸は、複数のステンレス鋼繊維を含み、好ましくは、複数のステンレス鋼繊維から構成される。第２の糸は、有機繊維を含み、好ましくは、有機繊維から構成される。本発明の第１の実施形態では、第１の糸と第２の糸とは、一緒に撚り合わせられる、またはケーブル状にされる。本発明の第２の実施形態では、第２の糸は、第１の糸が芯糸として設けられるように、かつ第１の糸が導電糸の表面の一部分を提供するように、第１の糸の周囲に巻き付けられる。
【０００７】
タイヤのビードとトレッドとの間に導通経路を得るために空気式ゴムタイヤにおいて使用される場合に、導電糸の曲げ疲労抵抗に優れていること、およびタイヤのゴムに対する導電糸の粘着性が十分であることと相まって、優れた導電性が得られることが、本発明の導電糸の利益である。組み合わされた相乗作用の結果、タイヤのビードとトレッドとの間の導通経路としての機能に関して導電糸の寿命に優れる。導電糸は、タイヤにおけるガス抜きコードとしての機能をさらに提供し得る。優れた曲げ疲労抵抗は、１本以上のワイヤが使用される場合よりも小さい直径を有する導電性繊維を使用することによって提供される。導電性をもたらす第１の糸が導電糸の表面の一部分を提供することから、導電糸が空気式ゴムタイヤにおいて使用される場合、一方でビード部分およびトレッド部分のゴム部品と、他方で導電糸と、の間に、またはタイヤにおいて互いに接触している場合、タイヤにおけるスチールコードと導電糸との間に、良好な導電性がもたらされる。少量のステンレス鋼繊維が破断しても導電糸の導電性に対してさほど影響がないことから、複数のステンレス鋼繊維を使用することは、機能寿命に優れることに相乗的に寄与する。
【０００８】
好ましくは、ステンレス鋼繊維は、オーステナイト系ステンレス鋼合金から作られる。好ましいステンレス鋼合金は、１６重量パーセント超のクロムを含み、かつ好ましくは２８重量パーセント未満のクロムを含む。好ましい合金は、ＡＳＴＭ  Ａ３１３の３００シリーズから作られた合金である。特に好ましい合金は、（ＡＳＴＭ  Ａ３１３による）３１６Ｌ合金である。
【０００９】
本発明の好ましい実施形態では、有機繊維は、綿繊維、レーヨン繊維、またはポリエステル繊維、ポリアミド繊維、アラミド繊維、例えばパラ系アラミド繊維などの熱可塑性ポリマー繊維である。このような繊維の混合を使用することもできる。
【００１０】
本発明の好ましい実施形態では、第２の糸は、綿繊維糸である。綿糸を使用することが好ましいのは、ゴムに対する粘着性を導電糸にもたらすためである。
【００１１】
好ましくは、複数のステンレス鋼繊維は、第１の糸を形成するために、一緒に撚り合わせられる、および／またはケーブル状にされる。
【００１２】
好ましくは、第１の糸の断面は、少なくとも４０本のステンレス鋼繊維を含み、より好ましくは、少なくとも１００本のステンレス鋼繊維、さらにより好ましくは、少なくとも１５０本のステンレス鋼繊維、さらにより好ましくは、少なくとも２５０本のステンレス鋼繊維を含む。
【００１３】
好ましくは、ステンレス鋼繊維は、３０μｍ未満の相当直径を有し、より好ましくは、２５μｍ未満、さらにより好ましくは、２２μｍ未満、さらにより好ましくは、１５μｍ未満、さらにより好ましくは、１３μｍ未満、さらにより好ましくは、１０μｍ未満の相当直径を有する。かつ好ましくは、５μｍ超の相当直径を有する。繊維の相当直径は、必ずしも円形ではない繊維断面の面積と同じ表面積を有する円の直径を意味する。このような細い繊維は、導電糸に優れた疲労抵抗を与える。
【００１４】
好ましくは、ステンレス鋼繊維は、集束引き抜き（ｂｕｎｄｌｅｄ  ｄｒａｗｉｎｇ）により作られる。集束引き抜きは、例えば、米国特許第２０５０２９８号明細書、米国特許第３２７７５６４号明細書および米国特許第３３９４２１３号明細書において説明されている。集束引き抜きにより製造されるステンレス鋼繊維は、繊維が集束引き抜きによって製造されたことを識別することを可能にする、典型的な多角形の断面を有する。
【００１５】
好ましい実施形態では、ステンレス鋼繊維は、フィラメントである。フィラメントは、事実上無限長の繊維を意味する。集束引き抜きされたステンレス鋼フィラメントの束を製造するための技術は、例えば、米国特許第２０５０２９８号明細書、米国特許第３２７７５６４号明細書および米国特許第３３９４２１３号明細書に説明されている。より好ましくは、第１の糸は、その断面に、少なくとも４０本のフィラメントを含み、より好ましくは、少なくとも１００本のフィラメント、さらにより好ましくは、少なくとも１５０本のフィラメント、またさらにより好ましくは、少なくとも２５０本のフィラメントを含む。好ましくは、本発明で使用するためのステンレス鋼フィラメントの相当直径は、３０μｍ未満であり、より好ましくは、２５μｍ未満、かつ好ましくは、５μｍ超である。本発明で使用するためのステンレス鋼フィラメントの好ましい相当直径は、例えば、８μｍ、１２μｍ、１４μｍまたは２２μｍである。ステンレス鋼繊維がフィラメントである第１の糸は、不連続な長さのステンレス鋼繊維が使用される場合よりも高い導電率を有するという利益を有する。
【００１６】
好ましい実施形態では、ステンレス鋼繊維は、不連続な長さの繊維である。好ましくは、本発明で使用するための不連続な長さの繊維の相当直径は、２０μｍ未満であり、より好ましくは、１５μｍ未満であり、例えば、１２μｍまたは８μｍである。好ましい実施形態では、不連続な長さのステンレス鋼繊維は、集束引き抜きの後、繊維の束を不連続な長さの繊維に切断または牽切することによって製造される。その後に、不連続な長さのステンレス鋼繊維を紡いで糸にする。好ましい実施形態では、第１の糸は単糸である。別の好ましい実施形態では、第１の糸は双糸である。不連続な長さのステンレス鋼繊維を含む、または不連続な長さのステンレス鋼繊維から構成される導電糸は、曲げ疲労寿命が向上している。
【００１７】
第１の糸が、不連続な長さのステンレス鋼繊維を含む、または不連続な長さのステンレス鋼繊維から構成される場合、好ましい番手は、５０テクス〜３００テクスである。より好ましい番手は、１００〜２２０テクスである。
【００１８】
第１の糸が、不連続な長さのステンレス鋼繊維を含む、または不連続な長さのステンレス鋼繊維から構成される場合、好ましくは、第１の糸の断面は、少なくとも５０本のステンレス鋼繊維を含み、より好ましくは、少なくとも７５本のステンレス鋼繊維、さらにより好ましくは、少なくとも１００本のステンレス鋼繊維、さらにより好ましくは、少なくとも１５０本のステンレス鋼繊維を含む。
【００１９】
本発明の好ましい実施形態では、第１の糸は、複数のステンレス鋼繊維と有機繊維とを含む混合糸である。使用され得る有機繊維の例としては、綿繊維、レーヨン繊維、またはポリエステル繊維、ポリアミド繊維、パラ系アラミド繊維などの熱可塑性ポリマー繊維である。好ましくは、混合糸は、複数のステンレス鋼繊維と有機繊維とを含む均一繊維混合を含む。好ましい混合糸は、少なくとも４０重量％のステンレス鋼繊維を含む。このような実施形態による第１の糸の例は、それぞれ５０重量％の綿繊維とステンレス鋼繊維との均一混合からの２０テクスのリングスパン糸である。第１の糸が混合糸である実施形態では、導電糸は、第１の糸が第２の糸と撚り合わせられた撚糸であり得、好ましくは、第２の糸は、第１の糸と同じ組成を有する。このような導電糸の例は、それぞれ５０重量％の綿繊維とステンレス鋼繊維との均一混合からの、両方の糸がリングスパン糸である２０＊２テクスの糸である。
【００２０】
本発明の好ましい実施形態では、１本または２本の第２の糸が、第１の糸が芯糸として設けられるように、かつ第１の糸が導電糸の表面の一部分を提供するように、第１の糸の周囲に巻き付けられる。導電糸においてまっすぐな向きに第１の導電糸が設けられ、導電糸の導電性が良好であることに寄与することが、このような実施形態の利益である。好ましくは、２本の第２の糸が使用される場合、両方の第２の糸が同じ構造を有する。このような実施形態に好ましい第２の糸は綿繊維糸である。
【００２１】
１本または２本の第２の糸が第１の糸の周囲に巻き付けられる好ましい実施形態では、１本または２本の第２の糸は、第１の糸の周囲に１メートル当たり１０００巻き未満巻き付けられ、好ましくは、１メートル当たり７００巻き未満、より好ましくは、１メートル当たり５００巻き未満巻き付けられる。
【００２２】
本発明の好ましい実施形態では、２本の第２の糸が第１の糸の周囲に巻き付けられる。一方の第２の糸は、第１の糸の周囲にＺ方向に巻き付けられ、他方の第２の綿糸は、第１の糸の周囲にＳ方向に巻き付けられる。好ましくは、両方の第２の糸が、第１の糸の周囲に同じ巻き数巻き付けられる。バランスのとれた構造のために導電糸の安定性が向上することにより、タイヤにおいて糸をより正確に配置できるために、機能の向上がもたらされ、タイヤにおける導電糸の機能寿命の点で相乗的利益につながることが、このような実施形態の利益である。好ましくは、２本の第２の糸が使用される場合、両方の第２の糸が同じ構造を有する。
【００２３】
１本または２本の第２の糸が第１の糸の周囲に巻き付けられる好ましい実施形態では、第１の糸は、導電糸の表面の少なくとも１０％、より好ましくは、少なくとも２５％、より好ましくは、少なくとも５０％を提供する。タイヤのビードおよびねじ山における導電性ゴム化合物と、導電糸と、の間における導電性接触が良好であるおかげで、ならびに／またはタイヤにおける導電糸とスチールコードとの間における導電性接触が良好であるおかげで、導電糸がタイヤで使用される場合に良好な導通経路が提供されるため、第１の糸によって提供される導電糸の表面のパーセンテージがより高い実施形態が好ましい。
【００２４】
第１の糸と第２の糸とが一緒に撚り合わせられる、またはケーブル状にされる好ましい実施形態では、１メートル当たり２０巻き超、好ましくは、１メートル当たり１００巻き超撚り合わされることによって、かつより好ましくは、１メートル当たり７００巻き未満、好ましくは、１メートル当たり６００巻き未満、より好ましくは、１メートル当たり３００巻き未満撚り合わされることによって、第１の糸と第２の糸とが一緒に撚り合わせられる、またはケーブル状にされる。
【００２５】
本発明の第２の態様は、電動車両のための空気式ゴムタイヤである。タイヤは、ビード部分と、カーカス部分と、トレッド部分と、本発明の第１の態様に記載の少なくとも１本の導電糸と、を備える。ビード部分は、鋼線ビード補強体と導電粒子を含むゴム部品とを備える。カーカス部分は、ゴム部品と、高強度ポリマー繊維コード、例えばポリエステル繊維またはポリアミド繊維の高強度コードを含むカーカス補強プライと、を備える。トレッド部分は、導電粒子を含むゴム部品を備える。トレッド部分のゴムの全体は、導電粒子を含むことができるが、トレッドゴム部品の円周条片のみがカーボンブラックなどの導電粒子を含むこともできる。少なくとも１本の導電糸は、ゴムに埋設されている。少なくとも１本の導電糸は、タイヤのビード部分から、カーカス部分を通って、タイヤのトレッド部分まで延びる。導電糸は、電気抵抗が最も小さい経路を提供するために、タイヤに設けられ、それによって、タイヤのビード領域においてタイヤの取り付け面とタイヤトレッドの走行面との間に導通経路を提供する。
【００２６】
ビードゴム部品および／またはトレッドゴム部品における導電粒子は、カーボンブラックとすることができる。
【００２７】
本発明の第２の態様による好ましい空気式ゴムタイヤでは、少なくとも１本の導電糸は、カーカス補強プライの外面上において、カーカス補強プライとサイドウォールゴム層との間に配置される。
【００２８】
本発明の第２の態様による好ましい空気式ゴムタイヤでは、少なくとも１本の導電糸は、カーカス補強プライの内面上において、カーカス補強プライとタイヤゴム内側ライナー層との間に配置される。
【００２９】
本発明の第２の態様による好ましい空気式ゴムタイヤでは、少なくとも１本の導電糸は、２枚のカーカス補強プライ間に配置される。
【００３０】
別の態様は、空気式ゴム層のカーカス部分を通る導通経路を形成するための導電糸である。導電糸は、不連続な長さのステンレス鋼繊維と有機繊維との均一混合を含み、均一混合は、少なくとも４０重量％のステンレス鋼繊維、より好ましくは、少なくとも５０重量％のステンレス鋼繊維を含む。オーステナイト系ステンレス鋼繊維が好ましい。使用され得る有機繊維の例は、綿繊維、レーヨン繊維、またはポリエステル繊維、ポリアミド繊維、パラ系アラミド繊維などの熱可塑性ポリマー繊維またはこれらの繊維の混合である。好ましくは、導電糸は、スパン糸である。一例は、不連続な長さの５０重量％の（例えば、３１６Ｌ合金から作られた）ステンレス鋼繊維と５０重量％の綿繊維との均一混合から作られた４０テクスのリングスパン糸である。別の例は、２０＊２テクス（双糸）の導電糸であり、各糸が、不連続な長さの５０重量％のステンレス鋼繊維と５０重量％の綿繊維との均一混合から作られたリングスパン糸である。
【００３１】
さらに、電動車両のための空気式ゴムタイヤが提供される。タイヤは、ビード部分と、カーカス部分と、トレッド部分と、本段落のいずれかの実施形態に記載の少なくとも１本の導電糸と、を備える。ビード部分は、鋼線ビード補強体と導電粒子を含むゴム部品とを備える。カーカス部分は、ゴム部品と、高強度ポリマー繊維コードを含むカーカス補強プライと、を備える。トレッド部分は、導電粒子を含むゴム部品を備える。トレッド部分のゴムの全体は、導電粒子を含むことができるが、トレッドゴム部品の円周条片のみがカーボンブラックなどの導電粒子を含むこともできる。少なくとも１本の導電糸は、ゴムに埋設されている。少なくとも１本の導電糸は、タイヤのビード部分から、カーカス部分を通って、タイヤのトレッド部分まで延びる。導電糸は、電気抵抗が最も小さい経路を提供するために、タイヤに設けられ、それによって、タイヤのビード領域においてタイヤの取り付け面とタイヤトレッドの走行面との間に導通経路を提供する。少なくとも１本の導電糸は、例えば、
−  カーカス補強プライの外面上において、カーカス補強プライとサイドウォールゴム層との間、
−  カーカス補強プライの内面上において、カーカス補強プライとタイヤゴム内側ライナー層との間、または
−  ２枚のカーカス補強プライ間
に配置され得る。
【図面の簡単な説明】
【００３２】
【図１】本発明の第２の態様に記載の空気式ゴムタイヤを示す。
【図２】本発明の第１の態様に記載の導電糸の実施形態を示す。
【図３】本発明の第１の態様に記載の導電糸の実施形態を示す。
【図４】本発明の第１の態様による導電糸の断面を示す。
【図５】本発明の第１の態様に記載の導電糸の実施形態を示す。
【発明を実施するための形態】
【００３３】
図１は、本発明の第２の態様に記載の空気式ゴムタイヤ１００の断面を示す。タイヤ１００は、ビード部分１２０と、カーカス部分１３０と、トレッド部分１４０と、本発明の第１の態様に記載の、例えば以下の段落で説明される例に記載の、少なくとも１本の導電糸１７０と、を備える。ビード部分１２０は、鋼線ビード補強体１２４と導電粒子を含むゴム部品１２２とを備える。カーカス部分１３０は、ゴム部品１３２と、高強度ポリマー繊維コードを含むカーカス補強プライ１３４と、を備える。トレッド部分１４０は、導電粒子を含むゴム部品１４２と、ベルトプライ１４４と、を備える。少なくとも１本の導電糸１７０は、ゴムに埋設され、タイヤのビード部分１２０から、カーカス部分１３０を通って、タイヤのトレッド部分まで延びる。
【００３４】
図２は、本発明の第１の態様による導電糸２００の一例を示す。導電糸２００は、第１の糸２６２と１本の第２の糸２６４、例えば綿糸と、を備える。第１の糸２６２は、複数のステンレス鋼繊維から構成される。第２の糸２６４は、第１の糸２６２が芯糸として設けられるように、かつ第１の糸が導電糸の表面の一部分を提供するように、第１の糸の周囲に巻き付けられる。
【００３５】
図３は、本発明の第１の態様による導電糸３００の一例を示す。導電糸３００は、第１の糸３６２と２本の第２の糸３６４、例えば綿糸と、を備える。第１の糸３６２は、複数のステンレス鋼繊維から構成される。第２の糸３６４は、第１の糸が芯糸として設けられるように、かつ第１の糸が導電糸の表面の一部分を提供するように、第１の糸３６２の周囲に巻き付けられる。一方の第２の糸は、第１の糸の周囲にＳ方向に巻き付けられ、他方の第２の綿糸は、Ｚ方向に巻き付けられる。図４は、図３の導電糸のＡ−Ａ’断面を示し、多角形の断面を有する集束引き抜きされたステンレス鋼繊維４６３から構成される第１の糸４６２と、２本の第２の糸４６４と、を示している。
【００３６】
図５は、本発明の第１の態様による導電糸５００の一例を示す。導電糸５００は、第１の糸５６２と１本の第２の糸５６４、例えば綿糸と、を備える。第１の糸５６２は、複数のステンレス鋼繊維から構成される。第１の糸５６２と第２の糸５６４とは、一緒に撚り合わせられる。あるいは、第１の糸と第２の糸とは、ケーブル状にされ得る。第１の糸と第２の糸とが一緒に撚り合わせられる、またはケーブル状にされる撚り合わせは、好ましくは、導電糸の長さ１メートル当たり１０〜６００巻きである。
【００３７】
綿繊維糸に加えて、第２の糸として他の糸、例えばレーヨン繊維糸、ポリエステル繊維糸、ポリアミド繊維糸もしくはパラ系アラミド繊維糸またはこのような繊維を含む混合糸を使用することもできる。
【００３８】
本発明で使用され得る第１の糸の例は、１２μｍの相当直径の２７５本の集束引き抜きされたステンレス鋼フィラメントを含み、Ｚ方向に１メートル当たり１００巻きで撚り合わされた、撚り合わされたステンレス鋼フィラメント糸である。
【００３９】
本発明で使用され得る第１の糸の別の例は、１２μｍの相当直径の５５０本の集束引き抜きされたステンレス鋼フィラメントを含み、Ｓ方向に１メートル当たり１７５巻きで一緒に撚り合わされた、撚り合わされたステンレス鋼フィラメント糸である。
【００４０】
本発明で使用され得る第１の糸の別の例は、１２μｍの相当直径の２７５本の２倍の集束引き抜きされたステンレス鋼フィラメントを含み、１メートル当たり１７５巻きで一緒にケーブル状にされた、ケーブル状にされたステンレス鋼フィラメント糸である。
【００４１】
本発明で使用され得る第１の糸の別の例は、１４μｍの相当直径の９０本の集束引き抜きされたステンレス鋼フィラメントを含み、Ｚ方向に１メートル当たり１００巻きで一緒に撚り合わされた、撚り合わされたステンレス鋼フィラメント糸である。
【００４２】
本発明で使用され得る第１の糸の別の例は、不連続な長さのステンレス鋼繊維から構成された、撚り合わされた９０＊２テクスのステンレス鋼繊維糸である。糸は、１２μｍの相当直径の牽切された集束引き抜きされたステンレス鋼繊維から紡がれる。
【００４３】
本発明による導電糸の例では、第１の糸は、１２μｍの相当直径の２７５本の集束引き抜きされたステンレス鋼フィラメントを含み、Ｚ方向に１メートル当たり１００巻きで撚り合わされた、撚り合わされたステンレス鋼フィラメント糸である。第１の糸には、３３テクスの綿糸が１メートル当たり３００巻き、Ｓ方向に巻き付けられている。導電糸の表面の約６０％が第１の糸によって提供される。
【００４４】
本発明による導電糸の別の例は、１２μｍの相当直径の２７５本の集束引き抜きされたステンレス鋼フィラメントを含み、Ｚ方向に１メートル当たり１００巻きで撚り合わせた、撚り合わされたステンレス鋼フィラメント糸である。第１の糸には、３３テクスの２本の綿糸が巻き付けられている。第１の綿糸は、第１の糸の周囲にＳ方向に１メートル当たり３００巻き巻き付けられ、第２の綿糸は、第１の糸の周囲にＺ方向に１メートル当たり３００巻き巻き付けられている。導電糸の表面の６０％超が第１の糸によって提供される。
【００４５】
本発明による導電糸の別の例では、第１の糸は、不連続な長さのステンレス鋼繊維から構成された、撚り合わされた９０＊２テクスのステンレス鋼繊維糸である。第１の糸は、８μｍの相当直径の牽切された集束引き抜きされたステンレス鋼繊維から紡がれる。第１の糸には、３３テクスの綿糸が１メートル当たり３００巻き、Ｓ方向に巻き付けられている。導電糸の表面の６０％超が第１の糸によって提供される。
【００４６】
本発明による導電糸の別の例では、第１の糸は、不連続な長さのステンレス鋼繊維から構成された、撚り合わせた９０＊２テクスのステンレス鋼繊維糸である。第１の糸は、８μｍの相当直径の牽切された集束引き抜きされたステンレス鋼繊維から紡がれる。第１の糸には、２０テクスの２本の綿糸が巻き付けられている。第１の綿糸は、第１の糸の周囲にＳ方向に１メートル当たり６００巻き巻き付けられ、第２の綿糸は、第１の糸の周囲にＺ方向に１メートル当たり６００巻き巻き付けられている。
【図１】
2019522738.tif 000003
【図２】
2019522738.tif 000004
【図３】
2019522738.tif 000005
【図４】
2019522738.tif 000006
【図５】
2019522738.tif 000007
【国際調査報告】
2019522738.tif 000008
2019522738.tif 000009